(57)【要約】【課題】光学式研磨終点検知に最適な光の波長を効率よく選択する方法を提供する。【解決手段】本発明は、光学式研磨終点検知における光の波長選択に用いられるダイヤグラムの作成方法を提供する。この方法は、膜を有する基板の表面を研磨パッドで研磨し、研磨中に、基板の表面に光を照射し、かつ基板から戻る反射光を受光し、反射光の相対反射率を波長ごとに算出し、研磨時間と共に変化する相対反射率の極大点および極小点を示す反射光の波長を求め、極大点および極小点を示す波長が求められたときの時点を特定し、光の波長および研磨時間を表す座標軸を持つ座標系上に、求められた波長および対応する時点により特定される座標をプロットする工程を有する。【選択図】図５
2010115726.tif 000002
【特許請求の範囲】
【請求項１】
光学式研磨終点検知における光の波長選択に用いられるダイヤグラムの作成方法であって、
膜を有する基板の表面を研磨パッドで研磨し、
前記研磨中に、前記基板の表面に光を照射し、かつ前記基板から戻る反射光を受光し、
前記反射光の相対反射率を波長ごとに算出し、
研磨時間と共に変化する前記相対反射率の極大点および極小点を示す前記反射光の波長を求め、
前記極大点および極小点を示す前記波長が求められたときの時点を特定し、
光の波長および研磨時間を表す座標軸を持つ座標系上に、前記求められた波長および対応する前記時点により特定される座標をプロットすることを特徴とするダイヤグラムの作成方法。
【請求項２】
前記極大点および極小点を示す前記反射光の波長を求める工程は、
前記相対反射率の平均値を波長ごとに算出し、
各時点での前記相対反射率を前記平均値で割って前記相対反射率を修正し、
前記修正された相対反射率の極大点および極小点を示す前記反射光の波長を求める工程であることを特徴とする請求項１に記載のダイヤグラムの作成方法。
【請求項３】
前記極大点および極小点を示す前記反射光の波長を求める工程は、
前記相対反射率の平均値を波長ごとに算出し、
各時点での前記相対反射率から前記平均値を引き算して前記相対反射率を修正し、
前記修正された相対反射率の極大点および極小点を示す前記反射光の波長を求める工程であることを特徴とする請求項１に記載のダイヤグラムの作成方法。
【請求項４】
光学式研磨終点検知に用いられる光の波長の選択方法であって、
膜を有する基板の表面を研磨パッドで研磨し、
前記研磨中に、前記基板の表面に光を照射し、かつ前記基板から戻る反射光を受光し、
前記反射光の相対反射率を波長ごとに算出し、
研磨時間と共に変化する前記相対反射率の極大点および極小点を示す前記反射光の波長を求め、
前記波長が求められたときの時点を特定し、
光の波長および研磨時間を表す座標軸を持つ座標系上に、前記求められた波長および対応する前記時点により特定される座標をプロットしてダイヤグラムを作成し、
前記ダイヤグラム上の所定の時間範囲内に存在する座標を探索し、
前記探索された座標を構成する波長の中から複数の波長を選択することを特徴とする波長選択方法。
【請求項５】
前記探索された座標を構成する波長の中から複数の波長を選択する工程は、
前記探索された座標を構成する波長を用いて、複数の波長からなる組み合わせを複数生成し、
各組み合わせにおける前記複数の波長での相対反射率から、膜の厚さの変化に伴って周期的に変化する特性値を計算し、
波長評価式を用いて前記複数の組み合わせの評点を算出し、
前記評点が最も高い組み合わせを構成する複数の波長を選択する工程であることを特徴とする請求項４に記載の波長選択方法。
【請求項６】
前記波長評価式は、前記特性値の極大点または極小点が現れる時点と、前記特性値が研磨時間に伴って描くグラフの振幅とを評価要素として含むことを特徴とする請求項５に記載の波長選択方法。
【請求項７】
選択された前記複数の波長を微調整する工程をさらに備えたことを特徴とする請求項４に記載の波長選択方法。
【請求項８】
前記極大点および極小点を示す前記反射光の波長を求める工程は、
前記極大点および極小点を示す前記相対反射率の平均値を波長ごとに算出し、
各時点での前記相対反射率を前記平均値で割って前記相対反射率を修正し、
前記修正された相対反射率の極大点および極小点を示す前記反射光の波長を求める工程であることを特徴とする請求項４に記載の波長選択方法。
【請求項９】
前記極大点および極小点を示す前記反射光の波長を求める工程は、
前記極大点および極小点を示す前記相対反射率の平均値を波長ごとに算出し、
各時点での前記相対反射率から前記平均値を引き算して前記相対反射率を修正し、
前記修正された相対反射率の極大点および極小点を示す前記反射光の波長を求める工程であることを特徴とする請求項４に記載の波長選択方法。
【請求項１０】
研磨終点検知方法であって、
膜を有する基板の表面を研磨パッドで研磨し、
前記研磨中に、前記基板の表面に光を照射し、かつ前記基板から戻る反射光を受光し、
請求項４に記載の波長選択方法に従って選択された複数の波長における前記反射光の相対反射率を算出し、
前記算出された相対反射率から、膜の厚さの変化に伴って周期的に変化する特性値を計算し、
研磨中に現れる前記特性値の極大点または極小点を検出することにより前記基板の研磨終点を検知することを特徴とする研磨終点検知方法。
【請求項１１】
研磨終点検知装置であって、
研磨中に、膜を有する基板の表面に光を照射する投光部と、
前記基板から戻る反射光を受光する受光部と、
前記反射光の波長ごとの反射強度を測定する分光器と、
前記分光器により測定された反射強度から、膜の厚さの変化に伴って周期的に変化する特性値を計算し、該特性値を監視する監視装置とを備え、
前記監視装置は、
請求項４に記載の波長選択方法に従って選択された複数の波長における前記反射強度から相対反射率を算出し、
前記算出された相対反射率から、膜の厚さの変化に伴って周期的に変化する特性値を計算し、
研磨中に現れる前記特性値の極大点または極小点を検出することにより前記基板の研磨終点を検知することを特徴とする研磨終点検知装置。
【請求項１２】
研磨パッドを支持し、該研磨パッドを回転させる研磨テーブルと、
膜を有する基板を保持し、該基板を前記研磨パッドに押し付けるトップリングと、
前記基板の研磨終点を検知する研磨終点検知装置とを備え、
前記研磨終点検知装置は、
研磨中に、膜を有する基板の表面に光を照射する投光部と、
前記基板から戻る反射光を受光する受光部と、
前記反射光の波長ごとの反射強度を測定する分光器と、
前記分光器により測定された反射強度から、膜の厚さの変化に伴って周期的に変化する特性値を計算し、該特性値を監視する監視装置とを有し、
前記監視装置は、
請求項４に記載の波長選択方法に従って選択された複数の波長における前記反射強度から相対反射率を算出し、
前記算出された相対反射率から、膜の厚さの変化に伴って周期的に変化する特性値を計算し、
研磨中に現れる前記特性値の極大点または極小点を検出することにより前記基板の研磨終点を検知することを特徴とする研磨装置。
【発明の詳細な説明】
【技術分野】
【０００１】
本発明は、透明絶縁膜を有する基板の光学式研磨終点検知に使用される光の波長を選択する方法および装置に関する。また、本発明は、選択された波長の光を用いて研磨終点を検知する方法および装置に関する。
【背景技術】
【０００２】
半導体デバイスの製造工程では、シリコンウェハ上に種々の材料が膜状に繰り返し形成され、積層構造を形成する。この積層構造を形成するためには、最上層の表面を平坦にする技術が重要となっている。このような平坦化の一手段として、化学機械研磨（ＣＭＰ）を行う研磨装置が用いられている。
【０００３】
この種の研磨装置は、一般に、研磨パッドを支持する研磨テーブルと、基板（膜が形成されたウェハ）を保持するトップリングと、研磨液を研磨パッド上に供給するノズルとを備えている。基板を研磨するときは、ノズルから研磨液を研磨パッド上に供給しながら、トップリングにより基板を研磨パッドに押し付け、さらにトップリングと研磨テーブルとを相対運動させることにより、基板を研磨して基板上の膜を平坦にする。研磨装置は、通常、研磨終点検知装置を備えている。この研磨終点検知装置は、膜が所定の厚さにまで除去されたときに研磨終点に達したと判断する。
【０００４】
研磨終点検知装置の一つの例として、基板の表面に光を照射し、反射してくる光に含まれる情報に基づいて研磨終点を判断する、いわゆる光学式研磨終点検知装置が挙げられる。光学式研磨終点検知装置は、投光部、受光部、および分光器を一般に備えている。分光器は、基板からの反射光を波長に従って分解し、波長ごとの反射強度を測定する。この光学式研磨終点検知装置は、光透過性のある膜が形成された基板を研磨する場合にしばしば用いられている。例えば、特許文献１に示す方法では、基板から戻ってくる反射光の強度（反射強度）にノイズ成分を除去するための所定の処理が施されて特性値が生成され、この特性値の時間的変化の特徴点（極大点または極小点）から研磨終点が検知される。
【０００５】
反射強度から生成される特性値は、図１に示すように、研磨時間とともに周期的に変化し、極大点と極小点が交互に現れる。これは、光同士の干渉による現象である。つまり、基板に照射された光は、媒質と膜との界面と、膜とこの膜の下地層との界面で反射し、これらの界面で反射した光が互いに干渉する。この光の干渉の仕方は、膜の厚さ（すなわち光路長）に応じて変化する。このため、基板から戻ってくる反射光の強度（すなわち反射強度）は、膜の厚さに従って周期的に変化する。
【０００６】
上述した光学式研磨終点検出装置は、図１に示すように、研磨開始後に現れる特性値の変化の特徴点（極大点または極小点）の数をカウントし、特徴点の数が所定の数に達した時点を検知する。そして、この検知された時点から所定時間経過した時点で、研磨が停止される。
【０００７】
特性値は、反射強度または相対反射率を基にして得られる指数である。相対反射率は、ある所定の光の強度（基準値）と反射光の強度との比である。例えば、相対反射率は、研磨対象基板の研磨中の各波長での反射強度、及びある研磨条件の下で取得された各波長での基準反射強度のそれぞれから、反射対象物がない状態で測定された背景強度を減算し、得られた２つの反射強度のうち前者を後者で除算することで求められる。具体的には、相対反射率は次の式から求められる。
相対反射率Ｒ（λ）＝｛Ｅ（λ）−Ｄ（λ）｝／｛Ｂ（λ）−Ｄ（λ）｝・・・（１）
ここで、λは波長であり、Ｅ（λ）は研磨対象となる基板の反射強度であり、Ｂ（λ）は基準反射強度であり、Ｄ（λ）は基板が存在しない状態で取得された背景強度（ダークレベル）である。基準反射強度Ｂ（λ）としては、例えば、研磨パッド上に純水を供給しながらシリコン基板を水研磨しているときに、このシリコン基板から戻ってくる光の強度を用いることができる。
【０００８】
そして、複数の波長λｋ（ｋ＝１，…，Ｋ）における相対反射率を用いて、次の式から特性値Ｓ（λ１，λ２，…，λＫ）が求められる。
Ｘ（λｋ）＝∫Ｒ（λ）・Ｗｋ（λ）ｄλ  ・・・（２）
Ｓ（λ１，λ２，…，λＫ）＝Ｘ（λ１）／｛Ｘ（λ１）＋Ｘ（λ２）＋…
＋Ｘ（λＫ）｝＝Ｘ（λ１）／ΣＸ（λｋ）・・・（３）
ここで、Ｗｋ（λ）は波長λｋに中心を持つ（すなわち波長λｋで最大値を示す）重み関数を表す。図２に重み関数の例を示す。図２に示す重み関数の最大値および幅は、適宜変更することができる。式（２）において、積分区間は、光学式研磨終点検出装置の分光器が測定可能な最小波長から最大波長までである。例えば、分光器の測定可能な波長が４００ｎｍ以上、８００ｎｍ以下であれば、式（２）の積分区間は〔４００，８００〕となる。特性値の算出に使用される光の波長λの数は、好ましくは、２つまたは３つである。
【０００９】
式（３）では相対反射率を相対反射率で除算するため、基板と投光部、受光部との距離の微小な変化やスラリの混入等で受光量が変動しても、その影響を抑えることができる。したがって、特性値に関するより一層安定した時間変化の波形を得ることができる。なお、同様のやり方に従って、相対反射率に代えて反射強度から特性値を求めることもできる。
【００１０】
正確な研磨終点を検知するためには、目標膜厚に近づいたとき、または目標膜厚に達したときに特性値の極大点または極小点が現れるような波長を選択する必要がある。しかしながら、実際には試行錯誤により最適な波長を見つけるのが実情であり、波長選択のために長い時間が必要であった。
【００１１】
【特許文献１】特開２００４−１５４９２８号公報
【発明の開示】
【発明が解決しようとする課題】
【００１２】
本発明は、上述した従来の問題点に鑑みてなされたもので、光学式研磨終点検知に最適な光の波長を効率よく選択することができるダイヤグラムの作成方法を提供することを目的とする。また、本発明は、光学式研磨終点検知に最適な光の波長を効率よく選択する方法を提供することを目的とする。さらに本発明は、選択された波長の光を用いて研磨終点を検知する方法および装置を提供することを目的とする。
【課題を解決するための手段】
【００１３】
上述した目的を達成するために、本発明の一態様は、光学式研磨終点検知における光の波長選択に用いられるダイヤグラムの作成方法であって、膜を有する基板の表面を研磨パッドで研磨し、前記研磨中に、前記基板の表面に光を照射し、かつ前記基板から戻る反射光を受光し、前記反射光の相対反射率を波長ごとに算出し、研磨時間と共に変化する前記相対反射率の極大点および極小点を示す前記反射光の波長を求め、前記極大点および極小点を示す前記波長が求められたときの時点を特定し、光の波長および研磨時間を表す座標軸を持つ座標系上に、前記求められた波長および対応する前記時点により特定される座標をプロットすることを特徴とする。
【００１４】
本発明の好ましい態様は、前記極大点および極小点を示す前記反射光の波長を求める工程は、前記相対反射率の平均値を波長ごとに算出し、各時点での前記相対反射率を前記平均値で割って前記相対反射率を修正し、前記修正された相対反射率の極大点および極小点を示す前記反射光の波長を求める工程であることを特徴とする。
本発明の好ましい態様は、前記極大点および極小点を示す前記反射光の波長を求める工程は、前記相対反射率の平均値を波長ごとに算出し、各時点での前記相対反射率から前記平均値を引き算して前記相対反射率を修正し、前記修正された相対反射率の極大点および極小点を示す前記反射光の波長を求める工程であることを特徴とする。
【００１５】
本発明の他の態様は、光学式研磨終点検知に用いられる光の波長の選択方法であって、膜を有する基板の表面を研磨パッドで研磨し、前記研磨中に、前記基板の表面に光を照射し、かつ前記基板から戻る反射光を受光し、前記反射光の相対反射率を波長ごとに算出し、研磨時間と共に変化する前記相対反射率の極大点および極小点を示す前記反射光の波長を求め、前記波長が求められたときの時点を特定し、光の波長および研磨時間を表す座標軸を持つ座標系上に、前記求められた波長および対応する前記時点により特定される座標をプロットしてダイヤグラムを作成し、前記ダイヤグラム上の所定の時間範囲内に存在する座標を探索し、前記探索された座標を構成する波長の中から複数の波長を選択することを特徴とする。
【００１６】
本発明の好ましい態様は、前記探索された座標を構成する波長の中から複数の波長を選択する工程は、前記探索された座標を構成する波長を用いて、複数の波長からなる組み合わせを複数生成し、各組み合わせにおける前記複数の波長での相対反射率から、膜の厚さの変化に伴って周期的に変化する特性値を計算し、波長評価式を用いて前記複数の組み合わせの評点を算出し、前記評点が最も高い組み合わせを構成する複数の波長を選択する工程であることを特徴とする。
本発明の好ましい態様は、前記波長評価式は、前記特性値の極大点または極小点が現れる時点と、前記特性値が研磨時間に伴って描くグラフの振幅とを評価要素として含むことを特徴とする。
本発明の好ましい態様は、選択された前記複数の波長を微調整する工程をさらに備えたことを特徴とする。
【００１７】
本発明の他の態様は、研磨終点検知方法であって、膜を有する基板の表面を研磨パッドで研磨し、前記研磨中に、前記基板の表面に光を照射し、かつ前記基板から戻る反射光を受光し、上述の波長選択方法に従って選択された複数の波長における前記反射光の相対反射率を算出し、前記算出された相対反射率から、膜の厚さの変化に伴って周期的に変化する特性値を計算し、研磨中に現れる前記特性値の極大点または極小点を検出することにより前記基板の研磨終点を検知することを特徴とする。
【００１８】
本発明の他の態様は、研磨終点検知装置であって、研磨中に、膜を有する基板の表面に光を照射する投光部と、前記基板から戻る反射光を受光する受光部と、前記反射光の波長ごとの反射強度を測定する分光器と、前記分光器により測定された反射強度から、膜の厚さの変化に伴って周期的に変化する特性値を計算し、該特性値を監視する監視装置とを備え、前記監視装置は、上述の波長選択方法に従って選択された複数の波長における前記反射強度から相対反射率を算出し、前記算出された相対反射率から、膜の厚さの変化に伴って周期的に変化する特性値を計算し、研磨中に現れる前記特性値の極大点または極小点を検出することにより前記基板の研磨終点を検知することを特徴とする。
【００１９】
本発明の他の態様は、研磨パッドを支持し、該研磨パッドを回転させる研磨テーブルと、膜を有する基板を保持し、該基板を前記研磨パッドに押し付けるトップリングと、前記基板の研磨終点を検知する研磨終点検知装置とを備え、前記研磨終点検知装置は、研磨中に、膜を有する基板の表面に光を照射する投光部と、前記基板から戻る反射光を受光する受光部と、前記反射光の波長ごとの反射強度を測定する分光器と、前記分光器により測定された反射強度から、膜の厚さの変化に伴って周期的に変化する特性値を計算し、該特性値を監視する監視装置とを有し、前記監視装置は、上述の波長選択方法に従って選択された複数の波長における前記反射強度から相対反射率を算出し、前記算出された相対反射率から、膜の厚さの変化に伴って周期的に変化する特性値を計算し、研磨中に現れる前記特性値の極大点または極小点を検出することにより前記基板の研磨終点を検知することを特徴とする研磨装置である。
【発明の効果】
【００２０】
本発明に従って作成されたダイヤグラムは、研磨時間に従って分布する極大点および極小点と光の波長との関係を示している。したがって、既知の目標研磨終点検知時間またはその近傍の時間に現れる極大点および極小点を探索することにより、その対応する光の波長を簡単に選択することができる。
【発明を実施するための最良の形態】
【００２１】
以下、本発明の実施形態について説明する。図３（ａ）は、本発明の一実施形態に係る研磨終点検知方法を説明するための模式図であり、図３（ｂ）は基板と研磨テーブルとの位置関係を示す平面図である。図３（ａ）に示すように、研磨対象となる基板Ｗは、下地層（例えば、シリコン層やタングステン膜）と、その上に形成された膜（例えば、光透過性を有するＳｉＯ２などの絶縁膜）を有している。投光部１１および受光部１２は、基板Ｗの表面に対向して配置される。基板Ｗの研磨中は、図３（ｂ）に示すように、研磨テーブル２０および基板Ｗが回転し、研磨テーブル２０上の研磨パッド（図示せず）と基板Ｗとの相対運動により基板Ｗの表面が研磨される。
【００２２】
投光部１１は、基板Ｗの表面に対してほぼ垂直に光を照射し、受光部１２は基板Ｗから戻ってくる光を受光する。投光部１１および受光部１２は、研磨テーブル２０が一回転するたびに基板Ｗを横切って移動する。このとき、投光部１１は、基板Ｗの中心部を含む複数の測定点に光を投光し、受光部１２は反射光を受光する。受光部１２には分光器１３が接続されており、分光器１３は、反射光の強さ（すなわち反射強度）を波長ごとに測定する。より具体的には、分光器１３は、反射光を波長に従って分解し、波長ごとの反射強度を表すスペクトルデータを生成する。
【００２３】
図４は、シリコンウェハ上に形成された均一な厚み６００ｎｍの酸化膜（ＳｉＯ２）を研磨したときのスペクトルデータを示す。なお、図４に示すグラフにおいて、横軸は光の波長を表し、縦軸は反射強度から上述の式（１）により算出された相対反射率を表す。図４に示すように、膜厚の減少（すなわち研磨時間の増加）に伴い、相対反射率の極大点および極小点の位置が変化する。一般に、膜厚が減少するとともに、極大点は短波長側に移動し、かつ極大点間の間隔が大きくなる。
【００２４】
分光器１３には、監視装置１５が接続されている。この監視装置１５としては、汎用または専用のコンピュータを使用することができる。監視装置１５は、研磨中に、スペクトルデータから相対反射率および特性値を計算し、特性値の時間変化を監視し、そして、特性値の極大点または極小点に基づいて研磨終点を検知する（図１参照）。相対反射率および特性値の計算は、上述した式（１）、式（２）、および式（３）を用いて行われる。
【００２５】
図３（ａ）において、膜の屈折率をｎ、膜に接触している媒質の屈折率をｎ’、下地層の屈折率をｎ”とする。膜の屈折率ｎが媒質の屈折率ｎ’よりも大きく、下地層の屈折率ｎ”が膜の屈折率ｎよりも大きい場合（ｎ’＜ｎ＜ｎ”）は、媒質と膜との界面および膜と下地層との界面で反射する光の位相は、入射光に対してπだけずれる。基板から戻る反射光は、媒質と膜との界面で反射した光と、膜と下地層との界面で反射した光とが干渉した光であるので、反射光の強さは、２つの光の位相差によって変化する。したがって、膜の厚さの変化（すなわち光路長の変化）に応じて、上述した特性値は周期的に変化する（図１参照）。
【００２６】
膜の厚さ、すなわち研磨時間に従って変化する特性値の極大点および極小点（すなわち特徴点）は、特性値の極大値および極小値を示す点として定義される。この極大点および極小点は、媒質と膜との界面で反射した光と、膜と下地層との界面で反射した光とが互いに強め合う点および弱め合う点である。したがって、極大点が現れるときの膜の厚さ、および極小点が現れるときの膜の厚さは、次の式（４）および式（５）で表される。
極大点：２ｎｘ＝ｍλ            ・・・（４）
極小点：２ｎｘ＝（ｍ−１／２）λ・・・（５）
ここで、ｘは膜の厚さ、λは光の波長、ｍは自然数である。なお、ｍは干渉により強め合う光同士の位相差（膜内の光路上の波の個数）を示している。
【００２７】
上述したように、相対反射率の極大点および極小点を示す波長は、膜厚（研磨時間）の変化にしたがって変化する。そこで、監視装置１５により、研磨対象基板と同一構造（同一配線パターン、同一膜）を持つサンプル基板の研磨中に反射強度のスペクトルデータを取得し、極大点および極小点を示す反射光の波長を求め、その波長が求められたときの研磨時点を特定する。そして、監視装置１５は、求められた波長および対応する研磨時点を監視装置１５に内蔵されている記憶装置（図示せず）に記憶する。さらに、監視装置１５は、縦軸を波長、横軸を研磨時間とする座標系上に、記憶された波長および対応する研磨時点からなる座標をプロットし、図５（ａ）に示すようなダイヤグラムを作成する。以下、このダイヤグラムを極大点および極小点の分布図または単に分布図という。なお、分布図の作成は、監視装置１５で取得したスペクトルデータを別のコンピュータに取り込み、このコンピュータにより実施してもよい。
【００２８】
図５（ａ）に示す分布図において、記号○は極大点の座標を表し、記号×は極小点の座標を表す。図５（ａ）から分かるように、研磨時間と共に極大点および極小点を示す座標の位置が右下がり傾向を示している。したがって、図５（ａ）に示す分布図は、視覚的に膜厚の減少が捉えやすいダイヤグラムといえる。図５（ｂ）は、研磨時間と共に変化する相対反射率を示すグラフである。図５（ａ）および図５（ｂ）から分かるように、図５（ｂ）に示す各波長での相対反射率の極大点および極小点は、図５（ａ）上の極大点および極小点に概ね対応する時点で現れる。式（４）および式（５）の膜厚ｘを研磨時間に置き換えると、図５（ａ）の極大点を結ぶ直線および極小点を結ぶ直線は、それぞれ式（４）および式（５）で表すことができる。
【００２９】
上述した図４のスペクトルデータは均一な厚さの膜が下地層上に形成された基板を研磨したときに得られたものである。次に、段差のある下地層の上に膜が形成されている基板を研磨して得られたスペクトルデータについて説明する。図６は、段差のある下地層の上に膜が形成されている基板の一部を示す断面図である。この例では、下地層は光が透過しない程度に十分厚いタングステン膜であり、その表面に形成されている段差は約１００ｎｍである。下地層の上には、膜厚６００ｎｍ〜７００ｎｍの酸化膜（ＳｉＯ２）が形成されている。
【００３０】
このような構造を有する基板を研磨して得られるスペクトルデータを図７（ａ）に示す。図７（ａ）から分かるように、下地層に起因して、光の波長が長いほど相対反射率が大きくなり、さらに相対反射率の極大点および極小点が明確に現れない。図７（ｂ）は、図５（ａ）と同様のやり方に従って、極大点および極小点を示す波長および研磨時間からなる座標を座標系上にプロットして得られたダイヤグラムである。図７（ｂ）に示すように、極大点および極小点を示す座標は、右下がりの傾向を示さずに、ほぼ水平に推移する。
【００３１】
そこで、下地層の影響を除去するために、監視装置１５は、相対反射率の平均値を波長ごとに計算し、各時点での相対反射率を、その波長に対応する平均値で除算して、正規化されたスペクトルデータ（正規化相対反射率）を生成する。相対反射率の平均値は、研磨開始から研磨終点までの総研磨時間を通じた相対反射率の平均値であり、各波長に対して求められる。図８は正規化相対反射率のスペクトルデータを示している。図８から分かるように、正規化相対反射率を示す各グラフは、明確な極大点および極小点を示している。
【００３２】
図９（ａ）は、正規化相対反射率に基づいて作成された分布図であり、図５（ａ）と同様のやり方に従って、極大点および極小点を示す波長および研磨時間からなる座標を座標系上にプロットして得られた分布図である。図９（ａ）に示すように、正規化相対反射率上の極大点および極小点を示す座標の位置は、図５（ａ）と同様に、右下がりの傾向を示している。したがって、図９（ａ）に示す分布図は、研磨時間の経過に従って膜厚が減少する様子を視覚的に提供することができる。
【００３３】
正規化相対反射率は、相対反射率を、対応する波長での相対反射率の平均値で除算することにより求められる。したがって、時間軸に沿って見たときの正規化相対反射率上の極大点および極小点の位置（時点）は、相対反射率上の極大点および極小点の位置（時点）に一致する。図９（ｂ）は、研磨時間と共に変化する相対反射率を示すグラフである。図９（ａ）および図９（ｂ）から分かるように、図９（ａ）に示す正規化相対反射率の極大点および極小点は、図９（ｂ）上の極大点および極小点に概ね対応する時点で現れる。
【００３４】
なお、各時点で算出された波長ごとの相対反射率から、各波長における相対反射率の平均値を減算しても、上述した正規化相対反射率の場合と同様のスペクトルデータと、同様の極大点および極小点の分布図が得られる。図１０（ａ）は各時点での相対反射率から、相対反射率の平均値を減算することによって得られたスペクトルデータを示す図であり、図１０（ｂ）は図１０（ａ）に示すスペクトルデータを用いて作成された極大点および極小点の分布図である。図１０（ａ）および図１０（ｂ）から分かるように、この場合も、図９（ａ）および図９（ｂ）と同様のスペクトルデータおよび分布図が得られる。
【００３５】
図１１（ａ）は図７（ａ）に対応する相対反射率の等高線図であり、図１１（ｂ）は図８に対応する正規化相対反射率の等高線図である。図１１（ｂ）から、研磨時間が増加するに従って、正規化相対反射率は全体として右下がり傾向にあることが分かる。
【００３６】
ここで、極大点および極小点の分布図を用いて２つの波長を選択する方法について、図１２を参照して説明する。図１２において、符号ｔＩは、研磨終点検知の目標時間（以下、検知目標時間という）を示している。選択すべき波長は、この検知目標時間ｔＩを中心とした所定の時間範囲内で極大点または極小点が現れるような波長である。なお、検知目標時間ｔＩは、研磨対象となる基板と同一構造のサンプル基板を研磨し、研磨後の膜厚を（好ましくは、研磨前の膜厚も合わせて）測定し、目標膜厚に達したときの時間を求めることにより決定することができる。
【００３７】
次に、検知目標時間ｔＩに対して検知時間下限ｔＬと検知時間上限ｔＵとが設定される。これらの検知時間下限ｔＬおよび検知時間上限ｔＵは、研磨終点検知プロセスにおいて特性値の極大点または極小点の検知が許容される時間範囲Δｔを定義する。また、検知時間下限ｔＬおよび検知時間上限ｔＵは、相対反射率の極大点および極小点の探索範囲も定義する。すなわち、この時間範囲Δｔ内に存在する全ての極大点および極小点が探索され、これら極大点および極小点に対応する波長が候補として選択される。次に、選択された波長から、波長の組み合わせが生成される。生成される波長の組み合わせの数は、候補として選択された波長の数に依存する。
【００３８】
最終的に選択すべき波長が２つである場合、候補として選択された複数の波長を用いて２波長の組み合わせが生成される。例えば、図１２に示す例では、波長の候補として、λＰ１，λＰ２，λＶ１，λＶ２が選択されるので、生成される２波長の組み合わせとしては、〔λＰ１，λＶ１〕、〔λＰ１，λＶ２〕、〔λＰ２，λＶ１〕、〔λＰ２，λＶ２〕などが挙げられる。
【００３９】
上述した極大点および極小点の分布図は、研磨時間に従って分布する極大点および極小点と光の波長との関係を示すダイヤグラムである。したがって、既知の検知目標時間を中心とする所定の時間範囲内に現れる極大点および極小点を探索することにより、その極大点および極小点に対応する光の波長を簡単に選択することができる。このような波長の選択は、作業員が行ってもよく、または監視装置１５や別のコンピュータが行ってもよい。なお、この例は２つの波長を選択する方法についての説明であるが、３つ以上の波長を選択する場合も同様の方法を用いることができる。
【００４０】
図１３は、配線パターンが形成された基板を研磨したときに測定されたスペクトルデータを基に作成された極大点および極小点の分布図である。図１３に示すように、パターン基板を研磨した場合、極大点および極小点は研磨時間と共に複雑に推移する。しかしながら、この場合も、図１３の点線で囲んだ領域内では、比較的規則正しく極大点および極小点が推移する。このような領域では、Ｓ／Ｎ比のよい（すなわち振幅が大きく滑らかな正弦波状の波形を描く）特性値が得られることが多い。
【００４１】
図１４は、図１３に示す分布図に基づいて選択された波長の組を用いて計算された特性値の変化を示す図である。この例では、２つの波長［７４５ｎｍ，７７５ｎｍ］の組み合わせと、２つの波長［４５５ｎｍ，４７５ｎｍ］の組み合わせが選択され、これらの組み合わせから求められた２つの特性値が図１４に示されている。図１３および図１４から分かるように、図１３の点線で囲んだ領域に対応する特性値は、振幅が大きく、かつ滑らかな正弦波を描く。したがって、図１３に示す分布図を基に、研磨終点検知の目標時間に応じた最適な波長を選択することができる。
【００４２】
次に、ソフトウエア（コンピュータプログラム）を用いて、上述した極大点および極小点の分布図に基づいて特性値のパラメータとしての光の波長を決定する方法の一例について図１５を参照して説明する。
ステップ１では、研磨対象である基板と同一構造（同一配線パターン、同一膜）を持つサンプル基板を研磨し、研磨中に測定されたスペクトルデータを監視装置１５に読み込む。サンプル基板の研磨は、研磨対象の基板と同一研磨条件（研磨テーブル２０の同一回転速度、同種のスラリ）で行われる。なお、サンプル基板は、研磨終点検知の目標時間をやや過ぎた時点まで研磨することが好ましい。
【００４３】
ステップ２では、膜厚監視のための測定点が指定される。図３（ｂ）に示すように、反射強度の測定は、研磨テーブル２０が一回転するたびに複数の測定点で行われる。そこで、このステップでは、予め設定されている複数の測定点のうちどの測定点を用いるかが指定される。例えば、サンプル基板の中心に関して対称な５つの測定点が指定される。この測定点の指定は、図示しない入力装置を介して監視装置１５に測定点の数を入力することで行われる。監視装置１５は、指定された測定点での測定値の平均値を計算する。この平均値は、研磨テーブル２０が一回転するたびに得られる複数の反射強度（または相対反射率）の平均値である。さらに、このステップ２では、時系列データとしての平均値を、移動平均の手法を用いて平滑化する。移動平均の時間（平均化される時系列データの数）は監視装置１５に予め入力され、監視装置１５は、指定された時間内に取得された時系列データの平均を計算する。
【００４４】
ステップ３では、サンプル基板の研磨中に得られたスペクトルデータを用いて、上述した極大点および極小点の分布図が監視装置１５によって作成される。なお、スペクトルデータを構成する各波長の相対反射率は、ステップ２で定義された平滑化条件に基づいて平均化されたものである。得られた分布図は、監視装置１５の表示部または別の表示装置に表示される。なお、所望の分布図が得られない場合には、ステップ２の諸条件（例えば、測定点の数や移動平均の時間）を変更してステップ２を再度実行してもよい。
【００４５】
ステップ４では、特性値の計算に使用される光の波長の数を指定する。例えば、２つの波長を用いて特性値を計算することを選択する場合は、その波長の数である「２」を監視装置１５に入力する。なお、この波長の数は、式（３）のＫに相当する。
【００４６】
ステップ５では、特性値の極大点または極小点を検知するための諸条件を指定する。具体的には、スペクトルデータのうち、波長選択に使用しないデータ領域を指定する。これは、研磨初期においては、特性値がきれいな正弦波を描かないことが多いからである。さらに、このステップ５では、特性値の極大点または極小点の検出許容範囲を定める上述した検知目標時間ｔＩ、検知時間下限ｔＬ、検知時間上限ｔＵ（図１２参照）を指定する。この検出時間下限ｔＬおよび検出時間上限ｔＵは、上述したように、相対反射率の極大点および極小点の探索範囲の指定にも使用される。
【００４７】
ステップ６では、監視装置１５によって波長探索が実行される。このステップでは、ステップ３で作成された極大点および極小点の分布図と、ステップ５で指定された検知目標時間ｔＩ、検知時間下限ｔＬ、検知時間上限ｔＵとに基づいて、波長の候補が探索され、さらに、波長の組み合わせ（例えば、２波長の組み合わせ、または３波長の組み合わせ）が生成される。これらの波長の探索および波長の組み合わせの生成は、図１２を参照して説明したやり方に従って行われる。なお、分布図上の極大点および極小点が、相対反射率を時間軸に沿って見たときの極大点および極小点と厳密に一致しない場合がある。このことを考慮して、図１２に示す方法に従って探索された波長の近傍の波長も用いて、波長の組み合わせの生成を行ってもよい。監視装置１５は、ステップ２で指定された測定点および平滑化条件に基づいて、生成された波長の組み合わせから、対応する特性値を算出し、この特性値が上記許容時間範囲内に極大点または極小点を示すか否かを判断する。
【００４８】
ステップ７では、監視装置１５に予め記憶されている波長評価式に基づいて、選択された波長の各組み合わせについての評点が算出される。この評点は、正確な研磨終点検知を行う観点から、選択された波長の各組み合わせを評価するための指標である。波長評価式は、評価要素として、例えば、特性値の極大点または極小点が現れる時間と目標検知時間との時差、特性値の振幅、特性値の振幅の安定性、特性値の周期の安定性、特性値が描く波形の平滑性などを含んでいる。この波長評価式により算出された評点が高いほど、より正確な研磨終点検知が期待されることを意味している。
【００４９】
具体的には、波長評価式は、次の式で表される。
評価式Ｊ＝Σｗｉ・Ｊｉ
＝ｗ１・Ｊ１＋ｗ２・Ｊ２＋ｗ３・Ｊ３＋ｗ４・Ｊ４＋ｗ５・Ｊ５・・・（６）
ここで、
ｗ１，Ｊ１：特性値の極大点または極小点が現れる時間に関する重み係数と評点、
ｗ２，Ｊ２：特性値の振幅に関する重み係数と評点、
ｗ３，Ｊ３：特性値の振幅の安定性に関する重み係数と評点、
ｗ４，Ｊ４：特性値の周期の安定性に関する重み係数と評点、
ｗ５，Ｊ５：特性値が描く波形の平滑性に関する重み係数と評点である。
【００５０】
上述した重み係数ｗ１，ｗ２，ｗ３，ｗ４，ｗ５は予め定められた数値である。評点Ｊ１，Ｊ２，Ｊ３，Ｊ４，Ｊ５は、得られた特性値によって変動する変数である。例えば、Ｊ１は、特性値の極大点または極小点が現れる時間をｔとすると、次の式で表される。
ｔ≦ｔＩの場合、Ｊ１＝（ｔ−ｔＬ）／（ｔＩ−ｔＬ）    ・・・（７）
ｔ＞ｔＩの場合、Ｊ１＝（ｔＵ−ｔ）／（ｔＵ−ｔＩ）    ・・・（８）
【００５１】
ステップ８では、算出された評点が高い順に、波長の組み合わせと、対応する特性値の描くグラフを表示部に表示する。図１６は、評点が高い順に表示された波長の組み合わせと、対応する特性値の描くグラフを示す図である。
ステップ９では、ステップ８で表示された複数の波長の組み合わせから評点を参照し、評点の最も高い波長の組み合わせが候補として指定される。なお、以降のステップで問題が発見された場合には、別の波長の組み合わせが候補として指定される。この場合にも、原則として評点が高い順に従って次の波長の組み合わせが指定される。
このステップ９で指定された波長の組み合わせを、最終的に選択すべき波長の組み合わせに決定することができるが、より正確な研磨終点検知を行うために、次に説明する特性値の微調整および特性値の再現性の検討を行うことが好ましい。
【００５２】
すなわち、ステップ１０として、特性値の微調整のための諸条件を指定する。この特性値の微調整は、ステップ９で指定された波長、およびステップ２の平滑化条件を微調整することで行われる。
ステップ１１では、ステップ１０で微調整された波長および平滑化条件に基づき、監視装置１５によって特性値を計算し、得られた特性値の時間変化を表示する。表示されたグラフが良好な結果を示していれば、次のステップに進み、そうでなければ、ステップ９またはステップ１０に戻る。
【００５３】
サンプル基板以外に、研磨対象となる基板と同種の基板に関するスペクトルデータがある場合は、そのデータを監視装置１５に読み込む（ステップ１２）。そして、監視装置１５は、ステップ１０で微調整された波長での相対反射率を用いて特性値を算出し、研磨時間と共に変化する特性値のグラフを表示部に表示する（ステップ１３）。特性値の再現性が良好であれば、その波長を最終的に決定する（ステップ１４）。再現性が良好でなければ、ステップ９またはステップ１０に戻る。なお、上述した波長決定までのプロセスは、前述の分布図作成と同様に、サンプル基板の研磨中に取得されたスペクトルデータを用いて別のコンピュータが行ってもよい。
【００５４】
次に、上記研磨終点検知装置を組み込んだ研磨装置について説明する。図１７は、研磨装置を模式的に示す断面図である。図１７に示すように、研磨装置は、研磨パッド２２を支持する研磨テーブル２０と、基板Ｗを保持して研磨パッド２２に押圧するトップリング２４と、研磨パッド２２に研磨液（スラリ）を供給する研磨液供給ノズル２５とを備えている。研磨テーブル２０は、その下方に配置されるモータ（図示せず）に連結されており、軸心周りに回転可能になっている。研磨パッド２２は、研磨テーブル２０の上面に固定されている。
【００５５】
研磨パッド２２の上面２２ａは、基板Ｗが摺接される研磨面を構成している。トップリング２４は、トップリングシャフト２８を介してモータ及び昇降シリンダ（図示せず）に連結されている。これにより、トップリング２４は昇降可能かつトップリングシャフト２８周りに回転可能となっている。このトップリング２４の下面には、基板Ｗが真空吸着等によって保持される。
【００５６】
トップリング２４の下面に保持された基板Ｗはトップリング２４によって回転させられつつ、回転している研磨テーブル２０上の研磨パッド２２にトップリング２４によって押圧される。このとき、研磨液供給ノズル２５から研磨パッド２２の研磨面２２ａに研磨液が供給され、基板Ｗの表面と研磨パッド２２との間に研磨液が存在した状態で基板Ｗの表面が研磨される。本実施形態においては、基板Ｗの表面と研磨パッド２２とを摺接させる相対運動機構は、研磨テーブル２０およびトップリング２４によって構成される。
【００５７】
研磨テーブル２０には、その上面で開口する孔３０が形成されている。また、研磨パッド２２には、この孔３０に対応する位置に通孔３１が形成されており、孔３０と通孔３１とは連通している。通孔３１は、研磨面２２ａで開口しており、通孔３１の径は約３〜６ｍｍである。孔３０は液体供給路３３およびロータリージョイント３２を介して液体供給源３５に連結されている。研磨中は、液体供給源３５からは、透明な液体として水（好ましくは純水）が孔３０に供給され、基板Ｗの下面と通孔３１とによって形成される空間を満たし、液体排出路３４を通じて排出される。研磨液は水と共に排出され、これにより光の光路が確保される。液体供給路３３には、研磨テーブル２０の回転に連動して作動するバルブ（図示せず）が設けられている。このバルブは、通孔３１の上に基板Ｗが位置しないときは水の流れを止める、または水の流量を少なくするように動作する。
【００５８】
研磨装置は、上述した研磨終点検知装置を有している。この研磨終点検知装置は、光を基板Ｗの被研磨面に照射する投光部１１と、基板Ｗから戻ってくる光を受光する受光部としての光ファイバー１２と、光ファイバー１２によって受光された光を波長に従って分解してスペクトルデータを取得する分光器１３と、分光器１３によって得られたスペクトルデータから特性値を算出し、この特性値の時間変化を監視する監視装置１５とを備えている。この監視装置１５は、図１に示すように、特性値の極大点または極小点から研磨終点を検知する。
【００５９】
投光部１１は、光源４０と、光源４０に接続された光ファイバー４１とを備えている。光ファイバー４１は、光源４０の光を基板Ｗの表面まで導く光伝送部である。光ファイバー４１は、光源４０から孔３０および通孔３１を通って基板Ｗの被研磨面の近傍位置まで延びている。光ファイバー４１および光ファイバー１２の各先端は、トップリング２４に保持された基板Ｗの中心に対向して配置され、研磨テーブル２０が回転するたびに基板Ｗの中心を含む領域に光が照射されるようになっている。なお、研磨パッド２２の交換作業が容易に行えるように、光ファイバー４１の先端が研磨テーブル２０の上面より突き出ず、孔３０に納まる位置に、光ファイバ４１を設置してもよい。
【００６０】
光源４０としては、発光ダイオード（ＬＥＤ）、ハロゲンランプ、キセノンランプなどを用いることができる。光ファイバー４１と光ファイバー１２は互いに並列に配置されている。光ファイバー４１および光ファイバー１２の各先端は、基板Ｗの表面に対して垂直に配置されており、光ファイバー４１は基板Ｗの表面に垂直に光を照射するようになっている。
【００６１】
基板Ｗの研磨中は、投光部１１から光が基板Ｗに照射され、受光部としての光ファイバー１２によって基板Ｗからの反射光が受光される。光が照射される間、孔３０には水が供給され、これにより、光ファイバー４１および光ファイバー１２の各先端と、基板Ｗの表面との間の空間は水で満たされる。分光器１３は、波長ごとに反射光の強さを測定し、スペクトルデータを生成する。そして、監視装置１５は、上述した波長選択方法に従って予め選択された波長での相対反射率（または反射強度）から特性値を算出し、研磨時間と共に変化する特性値を監視し、そして、特性値の極大点または極大点から研磨終点を検知する。
【００６２】
図１８は、図１７に示す研磨装置の他の変形例を示す断面図である。図１７に示す例では、液体供給路、液体排出路、液体供給源は設けられていない。これに代えて、研磨パッド２２には透明窓５０が形成されている。投光部１１の光ファイバー４１は、この透明窓５０を通じて研磨パッド２２上の基板Ｗの表面に光を照射し、受光部としての光ファイバー１２は、透明窓５０を通じて基板Ｗからの反射光を受光する。
【００６３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【図面の簡単な説明】
【００６４】
【図１】研磨時間と共に特性値が変化する様子を示すグラフである。
【図２】重み関数の例を示す図である。
【図３】図３（ａ）は、本発明の一実施形態に係る研磨終点検知方法を説明するための模式図であり、図３（ｂ）は基板と研磨テーブルとの位置関係を示す平面図である。
【図４】シリコンウェハ上に形成された均一な厚み６００ｎｍの酸化膜（ＳｉＯ２）を研磨したときのスペクトルデータを示す図である。
【図５】極大点および極小点の分布図を示すダイヤグラムである。
【図６】段差のある下地層の上に膜が形成されている基板の一部を示す断面図である。
【図７】図７（ａ）は図６に示す構造を有する基板を研磨して得られるスペクトルデータを示す図であり、図７（ｂ）は、図７（ａ）に対応する極大点および極小点の分布図を示すダイヤグラムである。
【図８】正規化相対反射率のスペクトルデータを示す図である。
【図９】図９（ａ）は正規化相対反射率に基づいて作成された極大点および極小点の分布図であり、図９（ｂ）は、研磨時間と共に変化する相対反射率を示すグラフである。
【図１０】図１０（ａ）は各時点での相対反射率から、相対反射率の平均値を減算することによって得られたスペクトルデータを示す図であり、図１０（ｂ）は図１０（ａ）に示すスペクトルデータを用いて作成された極大点および極小点の分布図である。
【図１１】図１１（ａ）は図７（ａ）に対応する相対反射率の等高線図であり、図１１（ｂ）は図８に対応する正規化相対反射率の等高線図である。
【図１２】極大点および極小点の分布図を用いて２つの波長を選択する方法を説明するためのダイヤグラムである。
【図１３】配線パターンが形成された基板を研磨したときに測定されたスペクトルデータを基に作成された極大点および極小点の分布図である。
【図１４】図１３に示す分布図に基づいて選択された波長の組を用いて計算された特性値の変化を示す図である。
【図１５】ソフトウエア（コンピュータプログラム）を用いて、極大点および極小点の分布図に基づいて特性値のパラメータとしての光の波長を決定する方法の一例を示すフローチャートである。
【図１６】評点が高い順に表示された波長の組と、対応する特性値の描くグラフを示す図である。
【図１７】研磨装置を模式的に示す断面図である。
【図１８】図１７に示す研磨装置の他の変形例を示す断面図である。
【符号の説明】
【００６５】
１１      投光部
１２      受光部
１３      分光器
１５      監視装置
２０      研磨テーブル
２２      研磨パッド
２４      トップリング
２５      研磨液供給ノズル
２８      トップリングシャフト
３０      孔
３１      通孔
３２      ロータリージョイント
３３      液体供給路
３４      液体排出路
３５      液体供給源
４０      光源
４１      光ファイバー
５０      透明窓
【図１】
2010115726.tif 000003
【図２】
2010115726.tif 000004
【図３】
2010115726.tif 000005
【図４】
2010115726.tif 000006
【図５】
2010115726.tif 000007
【図６】
2010115726.tif 000008
【図７】
2010115726.tif 000009
【図８】
2010115726.tif 000010
【図９】
2010115726.tif 000011
【図１０】
2010115726.tif 000012
【図１１】
2010115726.tif 000013
【図１２】
2010115726.tif 000014
【図１３】
2010115726.tif 000015
【図１４】
2010115726.tif 000016
【図１５】
2010115726.tif 000017
【図１６】
2010115726.tif 000018
【図１７】
2010115726.tif 000019
【図１８】
2010115726.tif 000020